СПОСОБ ФУНКЦИОНАЛИЗАЦИИ ПОВЕРХНОСТЕЙ МЕТАЛЛИЧЕСКОГО ТИТАНА НАНОМЕТРИЧЕСКИМИ ЧАСТИЦАМИ ТИТАНА И ФУНКЦИОНАЛИЗИРОВАННЫЕ ТАКИМ ОБРАЗОМ ПРОДУКТЫ

1. Способ функционализации поверхностей металлического титана нанометрическими частицами титана, в котором:
предназначенное для функционализации изделие погружают в суспензию нанометрических частиц диоксида титана;
после полного увлажнения изделие нагревают с целью удаления растворителя;
изделие подвергают термическому циклу с целью улучшения фиксации наночастиц на обработанной поверхности.
2. Способ по п.1, в котором поверхность подвергают травлению перед погружением изделия в суспензию нанометрического диоксида титана.
3. Способ по п.1, в котором суспензии, используемые для начальной ванны, содержат от 0,1 до 15% нанометрического диоксида титана.
4. Способ по п.3, в котором суспензия содержит 1% диоксида титана.
5. Способ по п.1, в котором суспензии содержат от 0,005 до 0,5%, преимущественно 0,05% серебра.
6. Способ по п.1, в котором указанный термический цикл включает в себя:
увеличение температуры с градиентом от 0,1 до 10°С/мин, начиная от температуры окружающей среды до температуры от 400 до 850°С;
поддержание достигнутой температуры в течение периода от 30 до 240 мин;
самопроизвольное охлаждение до температуры окружающей среды.
7. Способ по п.1, в котором суспензии нанометрического диоксида титана получают способом, включающим следующие стадии:
i) проведение реакции алкоксида титана с подходящим комплексующим растворителем;
ii) перегонка раствора со стадии i) до получения малого объема;
iii) добавление к раствору со стадии ii) воды вместе с упомянутым комплексующим растворителем и одним или более ингибиторами поликонденсации с последующим нагреванием реакционной смеси при кипении, в результате чего получают желаемую дисперсию наночастиц.
8. Способ по п.1, в котором указанные суспензии нанометрического диоксида титана получают способом, включающим следующие стадии:
взаимодействие соли титана в условиях нагрева с водой в присутствии минеральных кислот и неионного ПАВ;
необязательно уменьшение объема полученного таким образом раствора.
9. Поверхности металлического титана, покрытые нанометрическими частицами диоксида титана с использованием способа по п.1.
10. Поверхности по п.9, которые являются поверхностями протезов или их деталей для ортодонтических применений.
11. Протезы или их детали для ортодонтического применения, поверхности которых покрыты нанометрическими частицами диоксида титана с использованием способа по п.1.